(57)【要約】【課題】作業中に優れた流動性を確保するとともに、短時間で高い強度を発現する硬化体を得ることが可能な超速硬セメント組成物、並びに、該超速硬セメント組成物を含有するモルタル組成物及びコンクリート組成物を提供することを課題とする。【解決手段】超速硬セメント組成物は、超速硬セメントと遅延剤とを含有し、前記超速硬セメントとしてポルトランドセメント、硫酸カルシウム及びカルシウムアルミネートを含み、前記遅延剤として酒石酸カリウムナトリウムを含み、前記カルシウムアルミネートの結晶相の鉱物組成は、（ＣＡ２＋Ｃ２ＡＳ＋Ｃｏｒｕｎｄｕｍ）／（ＣＡ＋Ｃ１２Ａ７＋Ｃａ４Ａｌ６Ｏ１２ＳＯ４）が０．３００以上０．９００以下であり、かつ、ＣＡ／（ＣＡ＋Ｃ１２Ａ７＋Ｃａ４Ａｌ６Ｏ１２ＳＯ４）が０．６００以上である。【選択図】なし【特許請求の範囲】
【請求項１】
超速硬セメントと遅延剤とを含有する超速硬セメント組成物であって、
前記超速硬セメントとしてポルトランドセメント、硫酸カルシウム及びカルシウムアルミネートを含み、
前記遅延剤として酒石酸カリウムナトリウムを含み、
前記カルシウムアルミネートの結晶相の鉱物組成は、（ＣＡ２＋Ｃ２ＡＳ＋Ｃｏｒｕｎｄｕｍ）／（ＣＡ＋Ｃ１２Ａ７＋Ｃａ４Ａｌ６Ｏ１２ＳＯ４）が０．３００以上０．９００以下であり、かつ、ＣＡ／（ＣＡ＋Ｃ１２Ａ７＋Ｃａ４Ａｌ６Ｏ１２ＳＯ４）が０．６００以上である、超速硬セメント組成物。
【請求項２】
超速硬セメントと遅延剤と細骨材とを含有するモルタル組成物であって、
前記超速硬セメントとしてポルトランドセメント、硫酸カルシウム及びカルシウムアルミネートを含み、
前記遅延剤として酒石酸カリウムナトリウムを含み、
前記カルシウムアルミネートの結晶相の鉱物組成は、（ＣＡ２＋Ｃ２ＡＳ＋Ｃｏｒｕｎｄｕｍ）／（ＣＡ＋Ｃ１２Ａ７＋Ｃａ４Ａｌ６Ｏ１２ＳＯ４）が０．３００以上０．９００以下であり、かつ、ＣＡ／（ＣＡ＋Ｃ１２Ａ７＋Ｃａ４Ａｌ６Ｏ１２ＳＯ４）が０．６００以上である、モルタル組成物。
【請求項３】
超速硬セメントと遅延剤と細骨材と粗骨材とを含有するコンクリート組成物であって、
前記超速硬セメントとしてポルトランドセメント、硫酸カルシウム及びカルシウムアルミネートを含み、
前記遅延剤として酒石酸カリウムナトリウムを含み、
前記カルシウムアルミネートの結晶相の鉱物組成は、（ＣＡ２＋Ｃ２ＡＳ＋Ｃｏｒｕｎｄｕｍ）／（ＣＡ＋Ｃ１２Ａ７＋Ｃａ４Ａｌ６Ｏ１２ＳＯ４）が０．３００以上０．９００以下であり、かつ、ＣＡ／（ＣＡ＋Ｃ１２Ａ７＋Ｃａ４Ａｌ６Ｏ１２ＳＯ４）が０．６００以上である、コンクリート組成物。
【発明の詳細な説明】
【技術分野】
【０００１】
本発明は、超速硬セメント組成物、並びに、該超速硬セメント組成物を含有するモルタル組成物及びコンクリート組成物に関する。
【背景技術】
【０００２】
セメント組成物は、セメント中の成分が水との水和反応によって硬化することにより、モルタル、コンクリート等の硬化体となる。従来、土木及び建築分野における緊急補修及び補強工事のために硬化体を施工する際には、硬化速度が速く、かつ、短時間で所望の強度を確保できる超速硬セメント組成物が広く用いられている。
【０００３】
このような超速硬セメント組成物として、例えば、特許文献１には、普通ポルトランドセメント、アルミナセメント等の超速硬セメントを主成分として、その他に、クエン酸及び酒石酸カリウムナトリウムからなる遅延剤、細骨材並びに水を含有するセメント組成物が開示されている。特許文献１に記載のセメント組成物では、遅延剤としてクエン酸及び酒石酸カリウムナトリウムを用いることにより、混練後の早い時間に硬化し、かつ、得られた硬化体の短時間強度が高く、さらに、混練後の作業時間中に所定の流動性を保持することができる。
【先行技術文献】
【特許文献】
【０００４】
【特許文献１】特開２００５−１８７２５７号公報
【発明の概要】
【発明が解決しようとする課題】
【０００５】
超速硬セメント組成物には、所定の作業時間を確保するため、遅延剤を含有することがある。しかしながら、遅延剤の種類によっては、流動性を悪化させる場合があった。その結果、該超速硬セメント組成物が硬化することにより得られる硬化体の施工不良が生じるという問題があった。
【０００６】
本発明は、このような問題を解決するためになされたものであり、作業中に優れた流動性を確保するとともに、短時間で高い強度を発現する硬化体を得ることが可能な超速硬セメント組成物、並びに、該超速硬セメント組成物を含有するモルタル組成物及びコンクリート組成物を提供することを課題とする。
【課題を解決するための手段】
【０００７】
本発明に係る超速硬セメント組成物は、超速硬セメントと遅延剤とを含有し、前記超速硬セメントとしてポルトランドセメント、硫酸カルシウム及びカルシウムアルミネートを含み、前記遅延剤として酒石酸カリウムナトリウムを含み、前記カルシウムアルミネートの結晶相の鉱物組成は、（ＣＡ２＋Ｃ２ＡＳ＋Ｃｏｒｕｎｄｕｍ）／（ＣＡ＋Ｃ１２Ａ７＋Ｃａ４Ａｌ６Ｏ１２ＳＯ４）が０．３００以上０．９００以下であり、かつ、ＣＡ／（ＣＡ＋Ｃ１２Ａ７＋Ｃａ４Ａｌ６Ｏ１２ＳＯ４）が０．６００以上である。
【０００８】
前記超速硬セメント組成物は、超速硬セメントとしてポルトランドセメント、硫酸カルシウム及びカルシウムアルミネートを含み、前記カルシウムアルミネートの結晶相の鉱物組成が前記範囲を満たし、かつ、遅延剤として酒石酸カリウムナトリウムを含むことにより、作業中に優れた流動性を確保するとともに、短時間で高い強度を発現する硬化体を得ることができる。
【０００９】
本発明に係るモルタル組成物は、超速硬セメントと遅延剤と細骨材とを含有し、前記超速硬セメントとしてポルトランドセメント、硫酸カルシウム及びカルシウムアルミネートを含み、前記遅延剤として酒石酸カリウムナトリウムを含み、前記カルシウムアルミネートの結晶相の鉱物組成は、（ＣＡ２＋Ｃ２ＡＳ＋Ｃｏｒｕｎｄｕｍ）／（ＣＡ＋Ｃ１２Ａ７＋Ｃａ４Ａｌ６Ｏ１２ＳＯ４）が０．３００以上０．９００以下であり、かつ、ＣＡ／（ＣＡ＋Ｃ１２Ａ７＋Ｃａ４Ａｌ６Ｏ１２ＳＯ４）が０．６００以上である。
【００１０】
斯かる構成により、短時間で高い強度を発現するモルタル組成物を得ることができる。
【００１１】
本発明に係るコンクリート組成物は、超速硬セメントと遅延剤と細骨材と粗骨材とを含有し、前記超速硬セメントとしてポルトランドセメント、硫酸カルシウム及びカルシウムアルミネートを含み、前記遅延剤として酒石酸カリウムナトリウムを含み、前記カルシウムアルミネートの結晶相の鉱物組成は、（ＣＡ２＋Ｃ２ＡＳ＋Ｃｏｒｕｎｄｕｍ）／（ＣＡ＋Ｃ１２Ａ７＋Ｃａ４Ａｌ６Ｏ１２ＳＯ４）が０．３００以上０．９００以下であり、かつ、ＣＡ／（ＣＡ＋Ｃ１２Ａ７＋Ｃａ４Ａｌ６Ｏ１２ＳＯ４）が０．６００以上である。
【００１２】
斯かる構成により、短時間で高い強度を発現するコンクリート組成物を得ることができる。
【発明の効果】
【００１３】
本発明によれば、作業中に優れた流動性を確保するとともに、短時間で高い強度を発現する硬化体を得ることが可能な超速硬セメント組成物、並びに、該超速硬セメント組成物を含有するモルタル組成物及びコンクリート組成物を提供することができる。
【発明を実施するための形態】
【００１４】
＜超速硬セメント組成物＞
以下、本発明の実施形態に係る超速硬セメント組成物について説明する。
【００１５】
（超速硬セメント）
本実施形態に係る超速硬セメント組成物は、超速硬セメントとして、ポルトランドセメント、硫酸カルシウム及びカルシウムアルミネートを含む。
【００１６】
前記ポルトランドセメントとしては、例えば、普通ポルトランドセメント、早強ポルトランドセメント、超早強ポルトランドセメント、中庸熱ポルトランドセメント、低熱ポルトランドセメント等が挙げられる。これらは単独で用いても、２種以上を併用してもよい。
【００１７】
前記超速硬セメント中の前記ポルトランドセメントの含有量は、強度発現性、超速硬性及び寸法安定性を向上させる観点から、前記超速硬セメントに対して、１０〜７０重量％であることが好ましい。なお、前記ポルトランドセメントが２種以上含まれる場合、前記含有量は前記ポルトランドセメントの合計含有量である。
【００１８】
前記硫酸カルシウムとしては、例えば、無水石膏、半水石膏、二水石膏等が挙げられる。これらは単独で用いても、２種以上を併用してもよい。これらの中でも、無水石膏であることが好ましい。前記硫酸カルシウムが無水石膏であると、短時間強度が発現しやすい。
【００１９】
前記硫酸カルシウムは、ブレーン値が４０００〜８０００ｃｍ２／ｇであることが好ましい。なお、前記ブレーン値とは、ＪＩＳ  Ｒ  ５２０１「セメントの物理試験方法」に規定する比表面積試験の方法に準拠した方法で測定した値をいう。
【００２０】
前記超速硬セメント中の前記硫酸カルシウムの含有量は、強度発現性、超速硬性及び寸法安定性を向上させる観点から、前記超速硬セメントに対して、０．５〜４０重量％であることが好ましい。なお、前記硫酸カルシウムが２種以上含まれる場合、前記含有量は前記硫酸カルシウムの合計含有量である。
【００２１】
前記カルシウムアルミネートは、ＣａＯをＣ、Ａｌ２Ｏ３をＡ、ＳｉＯ２をＳとしたとき、ＣＡ、ＣＡ２、Ｃ１２Ａ７、Ｃ２ＡＳ、Ｃａ４Ａｌ６Ｏ１２ＳＯ４、Ｃｏｒｕｎｄｕｍ等で表される鉱物組成を有する。前記カルシウムアルミネートの結晶相の鉱物組成は、（ＣＡ２＋Ｃ２ＡＳ＋Ｃｏｒｕｎｄｕｍ）／（ＣＡ＋Ｃ１２Ａ７＋Ｃａ４Ａｌ６Ｏ１２ＳＯ４）が０．３００以上０．９００以下であり、かつ、ＣＡ／（ＣＡ＋Ｃ１２Ａ７＋Ｃａ４Ａｌ６Ｏ１２ＳＯ４）が０．６００以上である。前記鉱物組成は、（ＣＡ２＋Ｃ２ＡＳ＋Ｃｏｒｕｎｄｕｍ）／（ＣＡ＋Ｃ１２Ａ７＋Ｃａ４Ａｌ６Ｏ１２ＳＯ４）が０．５００以上であることが好ましく、０．８００以下であることが好ましい。また、前記鉱物組成は、ＣＡ／（ＣＡ＋Ｃ１２Ａ７＋Ｃａ４Ａｌ６Ｏ１２ＳＯ４）が０．６８０以上であることが好ましい。なお、前記カルシウムアルミネートは、単一の鉱物組成であるカルシウムアルミネートを用いても、鉱物組成が異なるカルシウムアルミネートを２種以上併用してもよい。前記鉱物組成は、例えば、Ｘ線回折装置で試料のＸ線パターンを測定し、そのＸ線パターンをリートベルト法によって解析する方法（ＸＲＤ−リートベルト法）により得ることができる。
【００２２】
前記カルシウムアルミネートは、ブレーン値が２５００〜８５００ｃｍ２／ｇであることが好ましい。なお、前記ブレーン値とは、ＪＩＳ  Ｒ  ５２０１「セメントの物理試験方法」に規定する比表面積試験の方法に準拠した方法で測定した値をいう。
【００２３】
前記超速硬セメント中の前記カルシウムアルミネートの含有量は、強度発現性、超速硬性及び寸法安定性を向上させる観点から、前記超速硬セメントに対して、２０〜７０重量％であることが好ましい。なお、前記カルシウムアルミネートが２種以上含まれる場合、前記含有量は前記カルシウムアルミネートの合計含有量である。
【００２４】
（遅延剤）
本実施形態に係る超速硬セメント組成物は、遅延剤として、酒石酸カリウムナトリウムを含有する。前記超速硬セメント組成物中の前記酒石酸カリウムナトリウムの含有量は、作業時間を確保する観点から、前記超速硬セメント組成物に対して、０．０１〜５．００重量％であることが好ましい。前記超速硬セメント組成物は、その他の遅延剤として、リンゴ酸、クエン酸、グルコン酸ナトリウム、酒石酸、酒石酸ナトリウム等を含んでいてもよい。なお、前記その他の遅延剤は、単独で用いても、２種以上を併用してもよい。
【００２５】
本実施形態に係る超速硬セメント組成物は、必要に応じて、その他の添加材を含んでいてもよい。前記その他の添加材としては、膨張材、流動化剤、分離低減剤、凝結促進剤、急結剤、収縮低減剤、起泡剤、発泡剤、防水剤、防錆剤、減水剤、ポリマーディスパージョン等が挙げられる。なお、これらは単独で用いても、２種以上を併用してもよい。
【００２６】
前記減水剤としては、例えば、ＡＥ減水剤、高性能減水剤、高性能ＡＥ減水剤等が挙げられる。これらは単独で用いても、２種以上を併用してもよい。これらの中でも、作業中に充分な流動性を確保し、強度発現への悪影響が少ないという観点から、高性能減水剤であることが好ましい。
【００２７】
本実施形態に係る超速硬セメント組成物は、超速硬セメントとしてポルトランドセメント、硫酸カルシウム及びカルシウムアルミネートを含み、前記カルシウムアルミネートの結晶相の鉱物組成が上述の範囲を満たし、かつ、遅延剤として酒石酸カリウムナトリウムを含むことにより、作業中に優れた流動性を確保するとともに、短時間で高い強度を発現する硬化体を得ることができる。
【００２８】
＜モルタル組成物及びコンクリート組成物＞
本発明の実施形態に係るモルタル組成物は、超速硬セメントと遅延剤と細骨材とを含有し、前記超速硬セメントとしてポルトランドセメント、硫酸カルシウム及びカルシウムアルミネートを含み、前記遅延剤として酒石酸カリウムナトリウムを含み、前記カルシウムアルミネートの結晶相の鉱物組成は、（ＣＡ２＋Ｃ２ＡＳ＋Ｃｏｒｕｎｄｕｍ）／（ＣＡ＋Ｃ１２Ａ７＋Ｃａ４Ａｌ６Ｏ１２ＳＯ４）が０．３００以上０．９００以下であり、かつ、ＣＡ／（ＣＡ＋Ｃ１２Ａ７＋Ｃａ４Ａｌ６Ｏ１２ＳＯ４）が０．６００以上である。また、本発明の実施形態に係るコンクリート組成物は、超速硬セメントと遅延剤と細骨材と粗骨材とを含有し、前記超速硬セメントとしてポルトランドセメント、硫酸カルシウム及びカルシウムアルミネートを含み、前記遅延剤として酒石酸カリウムナトリウムを含み、前記カルシウムアルミネートの結晶相の鉱物組成は、（ＣＡ２＋Ｃ２ＡＳ＋Ｃｏｒｕｎｄｕｍ）／（ＣＡ＋Ｃ１２Ａ７＋Ｃａ４Ａｌ６Ｏ１２ＳＯ４）が０．３００以上０．９００以下であり、かつ、ＣＡ／（ＣＡ＋Ｃ１２Ａ７＋Ｃａ４Ａｌ６Ｏ１２ＳＯ４）が０．６００以上である。
【００２９】
本実施形態に係るモルタル組成物及びコンクリート組成物において、遅延剤は、超速硬セメントと共に、あらかじめ超速硬セメント組成物中に添加されていてもよいし、超速硬セメントの混練り時に、水と共に添加されてもよい。
【００３０】
前記モルタル組成物及び前記コンクリート組成物は、さらに、必要に応じて、その他の添加材を含んでいてもよい。前記その他の添加材としては、膨張材、フィラー、流動化剤、分離低減剤、凝結促進剤、急結剤、収縮低減剤、起泡剤、発泡剤、防水剤、防錆剤、遅延剤、減水剤、ポリマーディスパージョン等の液体又は粉体成分、鋼繊維、ビニロン繊維、ポリプロピレン繊維等の繊維等が挙げられる。なお、これらは単独で用いても、２種以上を併用してもよい。
【００３１】
（細骨材）
前記細骨材としては、特に限定されず、例えば、川砂、陸砂、山砂、海砂、砕砂、石灰石砕砂等の天然物由来の砂、高炉スラグ、電気炉酸化スラグ、フェロニッケルスラグ、銅スラグ等のスラグ由来の砂等が挙げられる。なお、これらは単独で用いても、２種以上を併用してもよい。
【００３２】
（粗骨材）
前記粗骨材としては、特に限定されず、例えば、川砂利、山砂利、海砂利等の天然骨材、砂岩、硬質石灰岩、玄武岩、安山岩等の砕石等の人工骨材、再生骨材等が挙げられる。なお、これらは単独で用いても、２種以上を併用してもよい。
【００３３】
なお、本明細書において、細骨材とは、１０ｍｍ網ふるいを全部通過し、５ｍｍ網ふるいを質量で８５％以上通過する骨材のことをいう。また、粗骨材とは、５ｍｍ網ふるいに質量で８５％以上とどまる骨材のことをいう。（ＪＩＳ  Ａ  ０２０３：２０１４）
【００３４】
（水）
前記水としては、特に限定されず、例えば、水道水、工業用水、回収水、地下水、河川水、雨水等を使用することができる。なお、これらは単独で用いても、２種以上を併用してもよい。前記水には、セメントの水和反応及びコンクリート構造物に悪影響を及ぼす有機物、塩化物イオン、ナトリウムイオン、カリウムイオン等が含まれないか、含まれていても極めて微量であることが好ましい。前記水としては、品質の安定した水道水又は工業用水であることがより好ましい。
【実施例】
【００３５】
以下、本発明の実施例について説明するが、本発明は、以下の実施例に限定されるものではない。
【００３６】
２０℃の恒温室内で、それぞれ、表１に示す各成分を、表２に示す配合量で混合することにより、実施例１〜３及び比較例１〜９のコンクリート組成物を得た。また、実施例３及び比較例５では、５℃及び３０℃の恒温室内でも同様に、それぞれ、表１に示す各成分を、表２に示す配合量で混合することによりコンクリート組成物を得た。なお、各コンクリート組成物に含まれるカルシウムアルミネートの結晶相の鉱物組成は、表３に示す。
【００３７】
前記鉱物組成は、ＸＲＤ−リートベルト法により得た。具体的には、ＸＲＤパターンの測定は、Ｄ８  ＡＤＶＡＮＣＥ（Ｂｒｕｋｅｒ  ＡＸＳ社製）を使用し、測定条件は、ターゲットＣｕＫα、管電圧４０ｋＶ、管電流４０ｍＡ、走査範囲２θ=５〜７０°、ステップ幅０．０２４６°、ステップ時間１１５．２秒とした。リートベルト解析のソフトには、ＴＯＰＡＳ  ｖｅｒ．４（Ｂｒｕｋｅｒ  ＡＸＳ社製）を用いた。セメント組成物中のセメント鉱物及び石膏等の各結晶相の定量においては、Ｃ３Ｓ（単斜相）、β−Ｃ２Ｓ（単斜相）、Ｃ３Ａ（立方晶および斜方晶）、Ｃ４ＡＦ（斜方晶）、二水石膏（Ｇｙｐｓｕｍ）、半水石膏（Ｂａｓｓａｎｉｔｅ）、Ｐｅｒｉｃｌａｓｅ、Ａｒｃａｎｉｔｅ、Ｃａ４Ａｌ６Ｏ１２ＳＯ４、ＣＡ、ＣＡ２、Ｃ１２Ａ７、Ｃ２ＡＳ、Ｇｉｂｂｓｉｔｅ、Ｃｏｒｕｎｄｕｍ、Ｑｕａｒｔｚ、Ｓｐｉｎｅｌ、Ｐｅｒｏｗｓｋｉｔｅを対象とした。なお、ポルトランドセメント由来のセメント鉱物（Ｃ３Ｓ、Ｃ２Ｓ、Ｃ３Ａ、Ｃ４ＡＦ）に関する結晶構造データ及びその初期値は、文献「セメント化学専門委員会報告  Ｃ−１２  測定法の違いによるクリンカ鉱物量の差異の検討  第二部  第４章  粉末Ｘ線回折／Ｒｉｅｔｖｅｌｄ解析による定量に関する検討」の表４．６，付録を参考にした。二水石膏、半水石膏、カルシウムアルミネート（ＣＡ、ＣＡ２、Ｃ１２Ａ７）、カルシウムサルフォアルミネート（Ｃａ４Ａｌ６Ｏ１２ＳＯ４）、及び、その他の鉱物相に関しては、リートベルト解析ソフトＴＯＰＡＳ  ｖｅｒ．４に付属する結晶ＤＢ中の結晶構造及び初期値を用いた。
【００３８】
その後、各恒温室内で、各コンクリート組成物のスランプ値及び材齢６時間の圧縮強度を測定した。なお、前記スランプ値は、ＪＩＳ  Ａ  １１０１：２０１４（コンクリートのスランプ試験方法）に基づき、測定した。また、前記圧縮強度は、ＪＩＳ  Ａ  １１０８：２００６（コンクリートの圧縮強度試験方法）に基づき、測定した。測定結果を表４に示す。
【００３９】
【表１】
2019178024.tif 000002
【００４０】
表１に示す各成分の詳細を以下に示す。
超速硬セメント（Ｃ）：Ａｌ２Ｏ３＝２３．００ｗｔ．％、ＳＯ３／Ａｌ２Ｏ３  ｍｏｌ比＝１．００（住友大阪セメント社製）
遅延剤（Ｒ）：
酒石酸カリウムナトリウム（昭和化工社製）
リンゴ酸（昭和化工社製）
クエン酸（住友商事ケミカル社製）
グルコン酸ナトリウム（三京化成社製）
酒石酸（昭和化工社製）
酒石酸ナトリウム（三京化成社製）
減水剤（ＳＰ）：高性能減水剤、マイティ１５０、ρ＝１．２０、花王社製
細骨材（Ｓ）：硬質砂岩砕砂、ρ＝２．６６、大阪府高槻市産
粗骨材（Ｇ）：硬質砂岩砕石、ρ＝２．６８、大阪府高槻市産
【００４１】
【表２】
2019178024.tif 000003
【００４２】
【表３】
2019178024.tif 000004
【００４３】
【表４】
2019178024.tif 000005
【００４４】
表４に示すように、２０℃の恒温室内において、本発明の構成要件をすべて満たす実施例１〜３の各コンクリート組成物は、スランプ値が１６．０ｃｍ以上であることから高い流動性を示し、かつ、材齢６時間の圧縮強度が３５．０Ｎ／ｍｍ２以上であることから短時間で高い強度を発現することが分かる。
【００４５】
一方、２０℃の恒温室内において、比較例１〜４の各コンクリート組成物は、カルシウムアルミネートの結晶相の鉱物組成が本発明で規定する範囲を満たしていない。そのため、比較例１，３及び４の各コンクリート組成物は、スランプ値が１６．０ｃｍ未満であり、流動性に劣ることが分かる。また、比較例２及び４の各コンクリート組成物は、材齢６時間の圧縮強度が３５．０Ｎ／ｍｍ２未満であり、短時間強度が劣ることが分かる。
【００４６】
また、２０℃の恒温室内において、比較例５〜９の各コンクリート組成物は、遅延剤として酒石酸カリウムナトリウムを含有しない。そのため、比較例５〜７の各コンクリート組成物は、スランプ値が１６．０ｃｍ未満であり、流動性に劣ることが分かる。また、比較例７〜９の各コンクリート組成物は、材齢６時間後に未硬化又は圧縮強度が３５．０Ｎ／ｍｍ２未満であり、短時間強度が劣ることが分かる。
【００４７】
５℃及び３０℃の恒温室内において、本発明の構成要件をすべて満たす実施例３のコンクリート組成物は、高い流動性を示し、かつ、短時間で高い強度を発現することが分かる。一方、比較例５のコンクリート組成物は、実施例３のコンクリート組成物に比べてスランプ値が低いことから、流動性に劣ることが分かる。